(57)【特許請求の範囲】
【請求項１】
光出射面となる凹凸面を有し、凹凸面と反対側から入射される入射角分布を持つ入射光に対しヘイズ値７０％以上の拡散光を出射する光制御フィルムであって、
前記凹凸面を形成する凸部及び凹部がランダムに配置されており、
前記凹凸面は、フィルムの基準面に垂直な任意の断面について、凹凸面によって画定される断面端部の曲線を断面曲線としたとき、前記断面曲線の、傾きに関する下記条件Ａ２と、形状に関する下記条件Ｂ１とを、実質的にすべての断面曲線において満たすように構成されていることを特徴とする光制御フィルム。
条件Ａ２：前記基準面と断面との交差部によって画定される直線の長さをＬ１とし、前記断面曲線の長さをＬ２とし、Ｌ２とＬ１の比（Ｌ２／Ｌ１）をＬｒとしたとき、Ｌｒが１．１以上１．８以下となる条件、
条件Ｂ１：前記断面曲線のスキューネス（ＪＩＳ  Ｂ０６０１：２００１）の絶対値をｂ１としたとき、ｂ１が１．２以下となる条件。
【請求項２】
請求項１記載の光制御フィルムにおいて、
前記凹凸面は、屈折率が１．３〜１．７の材料から成る凹凸層により形成されていることを特徴とする光制御フィルム。
【請求項３】
光出射面となる凹凸面を有し、凹凸面と反対側から入射される入射角分布を持つ入射光に対しヘイズ値７０％以上の拡散光を出射する光制御フィルムであって、
前記凹凸面を形成する凸部及び凹部がランダムに配置されており、
前記凹凸面は、フィルムの基準面に垂直な任意の断面について、凹凸面によって画定される断面端部の曲線を断面曲線としたとき、前記断面曲線の、傾きに関する下記条件Ａ２と、形状に関する下記条件Ｂ２とを、実質的にすべての断面曲線において満たすように構成されていることを特徴とする光制御フィルム。
条件Ａ２：前記基準面と断面との交差部によって画定される直線の長さをＬ１とし、前記断面曲線の長さをＬ２とし、Ｌ２とＬ１の比（Ｌ２／Ｌ１）をＬｒとしたとき、Ｌｒが１．１以上１．８以下となる条件、
条件Ｂ２：前記断面曲線のクルトシス（ＪＩＳ  Ｂ０６０１：２００１）をｂ２としたとき、ｂ２が１．０以上４．５以下となる条件。
【請求項４】
請求項３記載の光制御フィルムにおいて、
前記凹凸面は、屈折率が１．３〜１．７の材料から成る凹凸層により形成されていることを特徴とする光制御フィルム。
【請求項５】
少なくとも一端部に光源が配置され、前記一端部に略直交する面を光出射面とする導光板と、前記導光板の光出射面に配置される光制御フィルムとを備えたバックライト装置において、
前記光制御フィルムとして、請求項１から４いずれか１項記載の光制御フィルムを使用したことを特徴とするバックライト装置。
【請求項６】
前記光制御フィルムと前記導光板との間に、プリズムシートを使用したことを特徴とする請求項５記載のバックライト装置。
【請求項７】
光源と、前記光源の一方の側に配置される光拡散板と、前記光拡散板の、前記光源の別の側に配置される光制御フィルムとを備えたバックライト装置において、
前記光制御フィルムとして、請求項１から４いずれか１項に記載の光制御フィルムを使用したことを特徴とするバックライト装置。
【発明の詳細な説明】
【技術分野】
【０００１】
本発明は、液晶ディスプレイ等のバックライト装置などに用いる光制御フィルム、およびそれを用いたバックライト装置に関する。
【背景技術】
【０００２】
従来から液晶ディスプレイ等には、エッジライト型若しくは直下型のバックライト装置が用いられている。エッジライト型のバックライト装置は、バックライト自身の厚みを薄くできるためノートパソコンなどに使用されており、直下型のバックライト装置は、大型液晶テレビなどに使用されている場合が多い。
【０００３】
これら従来のバックライト装置においては、正面から傾いて出射する光の成分が存在する。特に、エッジライト型のバックライト装置においては、正面から大きく傾いて出射する光の成分が多く、高い正面輝度が得られにくい。
【０００４】
このため、従来のバックライト装置では正面輝度を向上するために、プリズムシート等の光学フィルムや光拡散フィルムを複数枚組み合わせて使用し、出射光を正面に立ち上げている（例えば、特開平９−１２７３１４号公報（請求項１、段落番号００３４）参照）。
【０００５】
プリズムシートは、幾何光学に基づいた表面設計によって正面（フィルム面と直交する面）に出射する光の割合を多くすることができるが、規則正しく配列する凸部に起因して干渉状パターンが現れやすく、またそれのみではぎらつきが生じ、見にくくなるという欠点がある。また、正面に光を集めすぎる結果、視野角を広くすることができない。
一方、拡散フィルム単独で使用した場合には、上記問題は生じないものの、正面輝度が不十分である。
【０００６】
したがって、上述したように、プリズムシートと光拡散フィルムが併用されている。しかし、拡散フィルムを使用することにより、プリズムシートによって高められた正面輝度は低下してしまい、また、フィルムを積層することにより各部材間にニュートンリングが発生したり、部材どうしの接触による傷などが問題となる。
【先行技術文献】
【特許文献】
【０００７】
【特許文献１】特開平９−１２７３１４号公報
【発明の概要】
【発明が解決しようとする課題】
【０００８】
そこで、本発明は、単独であるいはプリズムシートとの併用で、確実に正面輝度の向上を図ることができるとともに、適度の光拡散性を備え、干渉状パターンやぎらつきの問題のない光制御フィルム、およびそれを用いたバックライト装置を提供することを目的とする。
【課題を解決するための手段】
【０００９】
上記目的を達成するため、本発明者は光制御フィルムの表面形状について、凹凸形状、フィルム面（基準面）に対する凹凸部分の長さ或いは傾き、凹凸高さ、ピッチ等の表面形状を規定する種々の要素について鋭意研究を行った結果、凹凸面のフィルム面に対する傾きと形状を適切に制御することにより、フィルムに入射した光を効率的にフィルムの正面方向（出射方向）に立ち上げることで、正面輝度を向上させることができることを見出した。
【００１０】
より具体的には、図１に示すように、フィルム面（凹凸面が形成された面と反対側の面）に垂直な任意方向の断面１００を想定した場合に、その断面の端部を画定する曲線（断面曲線１０１）の傾き（度）の絶対値の平均（θａｖｅ）が所定の範囲である（条件Ａ１）或いはフィルム面と断面との交差部で決まる直線１０２の長さ（Ｌ１）と断面曲線１０１の長さ（Ｌ２）との比（Ｌｒ＝Ｌ２／Ｌ１）が所定の範囲にあること（条件Ａ２）のいずれかを満たし、さらに断面曲線のスキューネスＰｓｋ（ＪＩＳ  Ｂ０６０１：２００１）が所定の範囲であること（条件Ｂ１）または、クルトシスＰｋｕ（ＪＩＳ  Ｂ０６０１：２００１）が特定の範囲にあること（条件Ｂ２）を満たすときに優れた正面輝度を達成できることを見出し、本発明に至ったものである。
【００１１】
上記条件のうちＡ１、Ａ２は、フィルム面に存在する凹凸の傾斜の度合いを決めるパラメータであり、また条件Ｂ１、Ｂ２は凹凸の形状を決めるパラメータである。具体的にはスキューネスＰｓｋは凹凸の高さの非対称性即ち偏り度（高さ方向の確率密度関数の非対称性の尺度）を表し、例えば一つの凸形状を考えたときに中心線からの偏りがない場合がＰｓｋは０であり、中心線からどちらに偏っているかにより符号が異なるが、絶対値が大きいほど中心線からの偏りが大きい。またクルトシスＰｋｕは凹凸の尖り度（確率密度関数の高さ方向の鋭さの尺度）を表し、確率密度関数が正規分布の形状はクルトシスＰｋｕが３であり、それよりクルトシスＰｋｕが大きい場合は尖った形状となり、小さい場合は凸部の先端がつぶれた形状となる。本発明の光制御フィルムは、このような傾き及び形状に関する条件について、Ａ１、Ａ２の少なくとも一方を満たし、且つＢ１、Ｂ２の少なくとも一方を満たすものである。
【００１２】
すなわち、本発明の光制御フィルムは、凹凸面を有する光制御フィルムであって、前記凹凸面は、フィルムの基準面に垂直な任意の断面について、凹凸面によって画定される断面端部の曲線（以下、断面曲線という）の、前記基準面に対する傾きの絶対値の平均（θａｖｅ（度））が、２０度以上７５度以下であり、かつ前記断面曲線のスキューネス（ＪＩＳ  Ｂ０６０１：２００１）の絶対値が１．２以下となる条件を、実質的にすべての断面曲線において満たすことを特徴とするものである（条件Ａ１＋条件Ｂ１）。
【００１３】
また、本発明の光制御フィルムは、所定の屈折率ｎの材料からなる凹凸層により形成された凹凸面を有する光制御フィルムであって、前記凹凸面は、フィルムの基準面に垂直な断面について、凹凸面によって画定される断面端部の曲線（以下、断面曲線という）の、前記基準面に対する傾きの絶対値の平均（θａｖｅ（度））が、（３６−１０ｎ）度以上、（８６−１０ｎ）度以下であり、かつ前記断面曲線のスキューネス（ＪＩＳ  Ｂ０６０１：２００１）の絶対値が（ｎ−０．４）以下となる条件を、実質的にすべての断面曲線において満たすことを特徴とするものである（条件Ａ１’（条件Ａ１に屈折率ｎを加えた条件）＋条件Ｂ１）。
【００１４】
さらに、本発明の光制御フィルムは、凹凸面を有する光制御フィルムであって、前記凹凸面は、フィルムの基準面に垂直な任意の断面について、凹凸面によって画定される断面端部の曲線（以下、断面曲線という）の、前記基準面に対する傾きの絶対値の平均（θａｖｅ（度））が、２０度以上７５度以下であり、かつ前記断面曲線のクルトシス（ＪＩＳ  Ｂ０６０１：２００１）が１．５以上５．０以下となる条件を、実質的にすべての断面曲線において満たすことを特徴とするものである（条件Ａ１＋条件Ｂ２）。
【００１５】
また、本発明の光制御フィルムは、所定の屈折率ｎの材料からなる凹凸層により形成された凹凸面を有する光制御フィルムであって、前記凹凸面は、フィルムの基準面に垂直な断面について、凹凸面によって画定される断面端部の曲線（以下、断面曲線という）の、前記基準面に対する傾きの絶対値の平均（θａｖｅ（度））が、（３６−１０ｎ）度以上、（８６−１０ｎ）度以下であり、かつ前記断面曲線のクルトシス（ＪＩＳ  Ｂ０６０１：２００１）が１．５以上（１０ｎ−１１）以下となる条件を、実質的にすべての断面曲線において満たすことを特徴とするものである（条件Ａ１’＋条件Ｂ２）。
【００１６】
また本発明の光制御フィルムは、凹凸面を有する光制御フィルムであって、前記凹凸面は、フィルムの基準面に垂直な任意の断面について、前記基準面と断面との交差部によって画定される直線の長さ（Ｌ１）に対する前記凹凸面によって画定される断面端部の曲線（以下、断面曲線という）の長さ（Ｌ２）の比（Ｌｒ＝Ｌ２／Ｌ１）が１．１≦Ｌｒ≦１．８であり、かつ前記断面曲線のスキューネス（ＪＩＳ  Ｂ０６０１：２００１）の絶対値が１．２以下となる条件を、実質的にすべての断面について満たすことを特徴とするものである（条件Ａ２＋Ｂ１）。
【００１７】
また、本発明の光制御フィルムは、所定の屈折率ｎの材料からなる凹凸層により形成された凹凸面を有する光制御フィルムであって、前記凹凸面は、フィルムの基準面に垂直な任意の断面について、前記基準面と断面との交差部によって画定される直線の長さ（Ｌ１）に対する前記凹凸面によって画定される断面端部の曲線（以下、断面曲線という）の長さ（Ｌ２）の比（Ｌｒ＝Ｌ２／Ｌ１）が（１．９−０．５ｎ）≦Ｌｒ≦１．８であり、かつ前記断面曲線のスキューネス（ＪＩＳ  Ｂ０６０１：２００１）の絶対値が（ｎ−０．４）以下となる条件を、実質的にすべての断面について満たすことを特徴とするものである（条件Ａ２’（条件Ａ２に屈折率ｎを加えた条件）＋条件Ｂ１）。
【００１８】
さらに、本発明の光制御フィルムは、凹凸面を有する光制御フィルムであって、前記凹凸面は、フィルムの基準面に垂直な任意の断面について、前記基準面と断面との交差部によって画定される直線の長さ（Ｌ１）に対する前記凹凸面によって画定される断面端部の曲線（以下、断面曲線という）の長さ（Ｌ２）の比（Ｌｒ＝Ｌ２／Ｌ１）が１．１≦Ｌｒ≦１．８であり、かつ前記断面曲線のクルトシス（ＪＩＳ  Ｂ０６０１：２００１）が１．０以上４．５以下となる条件を、実質的にすべての断面について満たすことを特徴とするものである（条件Ａ２＋条件Ｂ２）。
【００１９】
また、本発明の光制御フィルムは、所定の屈折率ｎの材料からなる凹凸層により形成された凹凸面を有する光制御フィルムであって、前記凹凸面は、フィルムの基準面に垂直な任意の断面について、前記基準面と断面との交差部によって画定される直線の長さ（Ｌ１）に対する前記凹凸面によって画定される断面端部の曲線（以下、断面曲線という）の長さ（Ｌ２）の比（Ｌｒ＝Ｌ２／Ｌ１）が（１．９−０．５ｎ）≦Ｌｒ≦１．８であり、かつ前記断面曲線のクルトシス（ＪＩＳ  Ｂ０６０１：２００１）が１．０以上（１０ｎ−１１．５）以下となる条件を、実質的にすべての断面について満たすことを特徴とするものである（条件Ａ２’＋条件Ｂ２）。
【００２０】
本発明において、フィルムの基準面とは、フィルムを概略平面とみなした時のその平面を意味し、本発明の光制御フィルムの凹凸が形成される面と反対側の面が平滑である場合にはその面を基準面とみなすことができる。また、反対側の面が平滑でなく凹凸面である場合には、その異なる２方向の中心線を含む面を基準面とみなすことができる。
【００２１】
このような基準面に対する断面曲線の長さ（Ｌ２）は、一般的には断面曲線をｙ＝ｆ（ｘ）で表したとき、ｆ（ｘ）をｘで微分したｆ’（ｘ）を使って、下記の式（１）で表すことができる。
【００２２】
【数１】
0005466617.tif 000002
【００２３】
また基準面に対する断面曲線の傾きは、一般的には断面曲線ｆ（ｘ）をｘで微分したｆ’（ｘ）として求めることができ、その絶対値の平均（Ｓａｖ）は、上記値を求める区間の長さをＬとすると、下記の式（２）で表すことができる。さらに、この傾きを角度表示した傾きの絶対値の平均（θａｖ）は、下記の式（３）で表すことができる。
【００２４】
【数２】
0005466617.tif 000003
【００２５】
【数３】
0005466617.tif 000004
【００２６】
しかし製品設計としてこのような関数を用いることは可能であるが、実際の製品について断面曲線を一般的な関数で記述することは困難であり、したがって長さ（Ｌ２）を得ることも、また傾きの絶対値の平均を得ることも困難である。したがって、本発明では以下のようにして求めた値を、断面曲線の長さ及び傾きの絶対値の平均として定義する。
【００２７】
まず、表面形状測定装置により、凹凸面上の任意の点から任意の方向に断面曲線を測定する。測定結果は断面方向に所定の間隔（Δｄ）の位置（ｄ１、ｄ２、ｄ３、…、ｄｍ）で測定された表面の高さデータ（ｈ（ｄ１）、ｈ（ｄ２）、ｈ（ｄ３）、…、ｈ（ｄｍ））により構成されている。例えば、図２に示すような、縦軸を凹凸の高さ、横軸を断面曲線の方向とするグラフとして表現されるデータである。一つの間隔で区切られた断面曲線の部分（例えば（ａ−ｂ）、（ｃ−ｄ））は、間隔が十分に短ければ直線とみなすことができ、その長さλｉ（ｉ＝１，２，３，…，ｍ−１）は次式（４）で表すことができる。
【００２８】
【数４】
0005466617.tif 000005
【００２９】
そして、次式（５）のように、所定間隔（Δｄ）で区切られた断面曲線のすべての部分について求めた長さを合計しＬ２とする。
【００３０】
【数５】
0005466617.tif 000006
また、上記一つの間隔で区切られた断面曲全の部分の傾きの絶対値θｉ（ｉ＝１，２，３，…，ｍ−１）（単位は「度」）は次式（６）で表すことができる。
【００３１】
【数６】
0005466617.tif 000007
【００３２】
そして、次式（７）のように、所定間隔（Δｄ）で区切られた断面曲線のすべての部分について求めた上記傾きの平均を傾きの絶対値の平均θａｖｅとする。
【００３３】
【数７】
0005466617.tif 000008
【００３４】
上述した間隔（Δｄ）の長さは、断面曲線に含まれる凹凸面の形状を十分正しく反映できる程度の長さであり、具体的には１．０μｍ以下程度の間隔である。
【００３５】
本発明のバックライト装置は、少なくとも一端部に光源が配置され、前記一端部に略直交する面を光出射面とする導光板と、前記導光板の光出射面に配置される光制御フィルムとを備えたバックライト装置において、前記光制御フィルムとして、上記光制御フィルムを使用したことを特徴とするものである。
また、本発明のバックライト装置は、上記バックライト装置の前記光制御フィルムと前記導光板との間に、プリズムシートを使用したことを特徴とするものである。
【００３６】
本発明のバックライト装置は、光源と、前記光源の一方の側に配置される光拡散板と、前記光拡散板の、前記光源の別の側に配置される光制御フィルムとを備えたバックライト装置において、前記光制御フィルムとして、上記光制御フィルムを使用したことを特徴とするものである。
【発明の効果】
【００３７】
本発明の光制御フィルムは、特定形状の凹凸面を有することから、凹凸面と反対側から入射され、凹凸面側から出射する光のうち、正面、特に出射角０〜３０度の範囲の成分を増加することができ、通常の拡散フィルムよりはるかに高い正面輝度を達成できる。しかも、適度の光拡散性も併せ備え、ぎらつきや干渉パターンを生じることがない。
【００３８】
また、本発明のバックライト装置は、特定の光制御フィルムを使用しているので、正面輝度が高く、しかも適度の光拡散性を備えぎらつきや干渉パターンを生じないバックライト装置である。また、プリズムシートと他の部材との接触によるプリズムシートのキズの発生などをおさえることができる。
【図面の簡単な説明】
【００３９】
【図１】本発明の光制御フィルムの凹凸面を説明する図
【図２】本発明の光制御フィルムの断面曲線を説明する図
【図３】本発明の光制御フィルムの実施形態を示す断面図
【図４−１】形状による出射角特性の違いをシミュレートするのに用いた３次元凸部形状の断面図
【図４−２】形状による出射角特性の違いをシミュレートするのに用いた３次元凸部形状の一例を示す図
【図５】３次元シミュレーションの結果を示す図
【図６】３次元シミュレーションの結果を示す図
【図７】３次元シミュレーションの結果を示す図
【図８】３次元シミュレーションの結果を示す図
【図９】３次元シミュレーションの結果を示す図
【図１０】３次元シミュレーションの結果を示す図
【図１１】３次元シミュレーションの結果を示す図
【図１２】本発明の光制御フィルムの凹凸面の一例を示す斜視図
【図１３】本発明のバックライト装置の一実施形態を示す図
【図１４】本発明のバックライト装置の一実施形態を示す図
【発明を実施するための形態】
【００４０】
以下、本発明の光制御フィルムおよびバックライト装置について図面を参照して詳細に説明する。なお、本発明の説明に用いる図面において、各要素のサイズ（厚み、幅、高さ等）は説明のために必要に応じて拡大あるいは縮小されたものであって、実際の光制御フィルムおよびバックライト装置の各要素のサイズを反映したものではない。
【００４１】
図３（ａ）〜（ｃ）は、本発明の光制御フィルムの実施形態を模式的に示す図である。図示するように、本発明の光制御フィルムは、ほぼ平面状のフィルムの一方の面に微細な凹凸が形成されたものであり、その凹凸の形状に特徴を有している。凹凸は、（ａ）および（ｂ）に示すように、基材となるフィルムの一方の面に形成された層に形成されていてもよいし、（ｃ）に示すように、凹凸が形成された層のみで光制御フィルムを構成してもよい。
【００４２】
本発明の光制御フィルムは、凹凸が形成された面と反対側の面から入射した光が凹凸面から出射される際に、出射光のうち正面から所定の角度範囲内に向かう光の成分がより多くなるように光の向きを制御し、これによって正面輝度を高めるとともにぎらつきを防止しうる光拡散性を与えるものである。凹凸が形成された面と反対側の面は、典型的には平滑面であるが平滑面に限定されない。例えば、マット化されていたり、所定のドットパターンなどが形成されていてもよい。
【００４３】
次に、上述した光の向きを制御するための凹凸の形状に関する条件について説明する。
本発明では、最初に図４−１に示すような、ｘｙ平面を基準面とし、それと直交する面に描出した任意の曲線をｚ軸について回転した回転体からなる単一の凸部形状（図４−２）について、凸形状、高さ、入射光の入射角等を変えて、入射光と出射光との関係を３次元空間内でシミュレートし、最適な出射光を得られる条件を検討した。そして、この凸部の底面から、実際のバックライト装置の導光板から出射される光の分布と同じ分布を有する光が入射した場合に凸部側から出射する光の分布（出射角特性）を計算により求めた。ここで凸部の内部の屈折率ｎは、一般的なアクリル系樹脂の屈折率である１．５として計算した。
【００４４】
図５は、図４−２に示す形状の凸部についてシミュレートした結果である出射光分布を表すグラフである。図中、実線が出射光分布、点線が入射光分布を示す。ここで、正面輝度が良好で、かつ、ある程度の光散乱性を備えるためには、正面（０度）から±３０度の範囲に出射される光の成分が多いことが望ましい。
【００４５】
次に複数の凸部が形成された凹凸面について、このような条件の出射光特性を得るための条件を見出すために、上述した凸部が複数存在する系について、凸部の形状および高さを種々に変更したときの出射光分布の変化をシミュレートした。
断面曲線の傾きの絶対値の平均（θａｖｅ）と出射光エネルギーとの関係をシミュレートした結果を図６に示す。図中、横軸は断面曲線の傾きの絶対値の平均（θａｖｅ）、縦軸は出射光エネルギーであり、第１のグループ６０１はｚ軸について６度の範囲内の出射光（以下、出射光６という）、第２のグループ６０２はｚ軸について１８度の範囲に含まれる出射光（以下、出射光１８という）、第３のグループ６０３はｚ軸について３０度の範囲に含まれる出射光（以下、出射光３０という）である。
【００４６】
このシミュレーション結果から、傾きの絶対値の平均（θａｖｅ）が大きくなるにつれ、出射光３０の割合が増加するが、ある程度まで大きくなると逆に減少する傾向が見られた。そこで出射光３０との相関が得られる凹凸形状の総合的な指標を検討したところ、光制御フィルムの凹凸面上に現れる断面曲線について、ＪＩＳ  Ｂ０６０１：２００１に規定されたスキューネスＰｓｋあるいは、同じくＪＩＳ  Ｂ０６０１：２００１に規定されたクルトシスＰｋｕを用いた場合に、出射光３０との関連を最もよく記述できることがわかった。
【００４７】
図７および図８は、シミュレーションの結果を示す図であり、ともに傾きの絶対値の平均（θａｖｅ）を横軸に取ったときの出射光エネルギーの変化を示している。
【００４８】
これらのシミュレーション結果では、断面曲線の傾きの絶対値の平均（θａｖｅ）が２０度以上７０度以下のときに、出射角３０度の範囲の出射光エネルギーが大幅に増加する傾向がみられるが、傾きの絶対値の平均（θａｖｅ）がこの範囲にあっても出射光３０の割合が高くならない場合が見られることがわかった。しかしながら、断面曲線のスキューネス（Ｐｓｋ）の絶対値が１．２以下となる結果（図７の「●」点６０４）のみに注目すると、出射光３０の割合が必ず高いことがわかった。また、断面曲線のクルトシス（Ｐｋｕ）の値が１．５以上５．０以下となる結果（図８の「●」点６０５）のみに注目すると、出射光３０の割合が必ず高いことがわかった。
【００４９】
この断面曲線の傾きの絶対値の平均（θａｖｅ（度））が、２０度以上７０度以下、好ましくは２０度以上６０度以下、より好ましくは２０度以上５０度以下のときにおいて、断面曲線のスキューネスＰｓｋの絶対値が１．２以下、好ましくは１．１以下にあるとき、または断面曲線のクルトシスＰｋｕが１．５以上５．０以下、好ましくは１．５以上４．５以下であるときに特に優れた効果が得られる。
【００５０】
また断面曲線の長さの比（Ｌｒ）と出射光エネルギーとの関係をシミュレートした結果を図９に示す。図中、横軸は、光制御フィルムの基準面と断面との交差部によって画定される直線の長さに対する断面曲線の長さの比（Ｌｒ）、縦軸は出射光エネルギーであり、第１のグループ９０１はｚ軸について６度の範囲内の出射光（以下、出射光６という）、第２のグループ９０２はｚ軸について１８度の範囲に含まれる出射光（以下、出射光１８という）、第３のグループ９０３はｚ軸について３０度の範囲に含まれる出射光（以下、出射光３０という）である。
【００５１】
このシミュレーション結果から、長さの比（Ｌｒ）が大きくなるにつれ、出射光３０の割合が増加するが、ある程度まで大きくなると逆に減少する傾向が見られた。そこで出射光３０との相関が得られる凹凸形状の総合的な指標を検討したところ、光制御フィルムの凹凸面上に現れる断面曲線について、ＪＩＳ  Ｂ０６０１：２００１に規定されたスキューネスＰｓｋあるいは、同じくＪＩＳ  Ｂ０６０１：２００１に規定されたクルトシスＰｋｕを用いた場合に、出射光３０との関連を最もよく記述できることがわかった。
【００５２】
図１０および図１１は、シミュレーションの結果を示す図であり、ともに長さの比（Ｌｒ）を横軸に取ったときの出射光エネルギーの変化を示している。
これらのシミュレーション結果では、長さの比（Ｌｒ）が１．１以上１．８以下のときに、出射角３０度の範囲の出射光エネルギーが大幅に増加する傾向がみられるが、長さの比（Ｌｒ）がこの範囲にあっても出射光３０の割合が高くならない場合が見られることがわかった。しかしながら、断面曲線のスキューネス（Ｐｓｋ）の絶対値が１．２以下となる結果（図１０の●点９０４）のみに注目すると、出射光３０の割合が必ず高いことがわかった。また、断面曲線のクルトシス（Ｐｋｕ）の値が１．０以上４．５以下となる結果（図１１の「●」点９０５）のみに注目すると、出射光３０の割合が必ず高いことがわかった。
【００５３】
この長さの比（Ｌｒ）が１．１以上１．８以下、好ましくは１．２以上１．７以下、より好ましくは１．３以上１．６以下のときにおいて、断面曲線のスキューネスＰｓｋの絶対値が１．２以下、好ましくは１．１以下にあるとき、または断面曲線のクルトシスＰｋｕが１．０以上４．５以下、好ましくは１．０以上４．０以下であるときに特に優れた効果が得られる。
【００５４】
上述した条件は、実質的にすべての断面について満たす必要がある。「実質的にすべての断面」とは、特定の光制御フィルムについて複数の断面について観察したときに、観察したほとんどの断面において満たしていればよいという意味であり、上記条件を満たさない１、２の断面を含んでいる場合も含む意味である。例えば断面として光制御フィルムの端部に断面をとった場合、凹凸が少ないため上記条件を満たさない場合もあり得るが、比較的長い断面曲線について上記条件を満たしていれば本発明の条件を満たすものとする。
【００５５】
ところで本発明の凹凸面が満たすべき条件を見出すための上記シミュレーションでは、凸部が屈折率１．５の材質からなるものと仮定しているが、本発明の光制御フィルムの凹凸層は、一般に光学フィルムに使用される材料を採用することができ、その屈折率は１．５に限定されない。屈折率ｎを考慮して一般化した場合、断面曲線の傾きの絶対値の平均（θａｖｅ（度））は、（３６−１０ｎ）度以上、（８６−１０ｎ）度以下であり、断面曲線のスキューネスの絶対値は、（ｎ−０．４）以下であり、断面曲線のクルトシスは、１．５以上（１０ｎ−１１）以下であるときに上記効果が得られる。また長さの比（Ｌｒ）は、（１．９−０．５ｎ）以上、１．８以下であり、断面曲線のスキューネスの絶対値は、（ｎ−０．４）以下であり、断面曲線のクルトシスは、１．０以上（１０ｎ−１１．５）以下であるときに上記効果が得られる。
【００５６】
このように凹凸層を構成する材料の屈折率を考慮して、凹凸面の形状を設計することにより、より正面方向への輝度を向上することができる。
【００５７】
本発明の光制御フィルムは、その凹凸面を上述した条件を満たすように設計することにより、正面輝度が高く、ある程度の拡散性を有するものとすることができる。このような特性を有する本発明の光制御フィルムは、例えば、エッジライト型のバックライト装置の導光板上に直接、あるいは直下型のバックライト装置の光源上に光拡散材等を介して配置され、その出射光の向きを制御するフィルムとして使用される。
【００５８】
本発明の光制御フィルムは、凹凸面の断面曲線が上述した条件を満たす限り、凸部の配置は特に限定されないが、凸部および凹部がランダムに配置されていることが好ましい。ランダムな配置とすることにより、実質的に全ての断面で上記条件を満たすことが容易となり、また干渉パターンの発生を防止することができる。個々の凸部および凹部の形状は同一でもよいし異なっていてもよく、互いに重なるように配置しても、一部もしくは全部の凸部および凹部を重ねるように配置してもよい。凸部の高さ、凹部の深さは何れも３〜１００μｍ程度、凸部又は凹部の配置密度は１０個〜２０万個／ｍｍ２  程度であることが好ましい。上記条件を満たす典型的な光制御フィルムの凹凸面を図１２に示す。
【００５９】
次に、上述した凹凸面を有する光制御フィルムを製造するための具体的構成について説明する。
【００６０】
本発明の光制御フィルム１０の基材１１および凹凸層１２を構成する材料としては、一般に光学フィルムに用いられる材料を用いることができる。具体的には、基材１１は、光透過性が良好なものであれば特に制限されることなく、ポリエチレンテレフタレート、ポリブチレンテレフタレート、ポリエチレンナフタレート、ポリカーボネート、ポリエチレン、ポリプロピレン、ポリスチレン、トリアセチルセルロース、アクリル、ポリ塩化ビニルなどのプラスチックフィルムなどを使用することができる。
【００６１】
凹凸層１２を構成する材料としても、光透過性が良好なものであれば特に制限されることなく、ガラス、高分子樹脂などを使用することができる。ガラスとしては、ケイ酸塩ガラス、リン酸塩ガラス、ホウ酸塩ガラスなどの酸化ガラスなどがあげられる。高分子樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂などがあげられる。
【００６２】
これら材料のうち、加工性、取扱い性の観点から高分子樹脂が好適であり、特に屈折率（ＪＩＳ  Ｋ７１４２：１９９６）が１．３〜１．７程度のものを用いることが好ましい。凹凸層を形成する材料として屈折率ｎが上記範囲以外のものを用いた場合でも、条件（Ａ１  OR  Ａ２）AND（Ｂ１  OR  Ｂ２）を満たすことにより、良好な輝度が実現できるが、このような範囲のものを用いることにより高い輝度が得られる。特に、材料の屈折率に応じて、凹凸面が条件（Ａ１’  OR  Ａ２’）AND（Ｂ１  OR  Ｂ２）を満たすようにすることにより、より一層正面輝度を向上させることができる。
【００６３】
凹凸層１２には、一般的な光拡散性シートのように、有機ビーズや無機顔料などの光拡散剤を含有させてもよいが、必須ではない。本発明の光制御フィルムにおいては、光拡散剤を含有させなくても凹凸面自体である程度の光拡散効果を発揮することができる。したがって、光拡散剤を原因として他の部材を傷つけたり、光拡散剤が剥がれ落ちてゴミが発生することもない。
【００６４】
凹凸層１２の形成方法としては、例えば、１）エンボスロールを用いた方法、２）エッチング処理、３）型による成型を採用することができるが、再現性よく所定の凹凸層を有する光制御フィルムを製造できる点で、型を使用して製造する方法が好ましい。具体的には、凹凸面と相補的な形状からなる型を作製し、当該型に高分子樹脂などの凹凸面を構成する材料を流し込んで硬化させた後、型から取り出すことにより製造することができる。基材を使用する場合には、型に高分子樹脂などを流し込み、その上に透明基材を重ね合わせた後、高分子樹脂などを硬化させ、透明基材ごと型から取り出すことにより製造することができる。
【００６５】
型に凹凸面と相補的な形状を形成する方法としては、特に限定されないが、次のような方法を採用することができる。例えば、レーザー微細加工技術により、特定形状の凸部を平板上に配置密度が例えば数千個／ｍｍ２となるように形成し、これを雄型として成型用の型（雌型）を作製する。特定形状の凸部とは、一つの凸部全体をその形状が正しく反映される幅（１．０μｍ以下）で等間隔に断面曲線を測定し、その平均が条件（Ａ１  OR  Ａ２）AND（Ｂ１  OR  Ｂ２）を満たすものである。あるいは所定の粒子径の粒子を分散させた樹脂を硬化して凹凸層を有する樹脂板を作製し、これら凹凸層の表面を表面測定装置で測定し、上記条件に合致する樹脂板を選択し、これを雄型として成型用の型（雌型）を作製する。
【００６６】
なお、光制御フィルムの凹凸層から形成される面とは反対側の面は平滑であってもよいが、導光板や樹脂板と接する際にニュートンリングを生じさせないように微マット処理を施したり、光透過率を向上させるため反射防止処理を施してもよい。
【００６７】
また、良好な正面輝度を得るため、光制御フィルムの光学特性として、ヘーズが６０％以上、好ましくは７０％以上であることが望ましい。ここで、ヘーズとは、ＪＩＳ  Ｋ７１３６：２０００におけるヘーズの値のことであり、ヘーズ（％）＝［（τ４／τ２）−τ３（τ２／τ１）］×１００の式から求められる値である（τ１：入射光の光束、τ２：試験片を透過した全光束、τ３：装置で拡散した光束、τ４：装置および試験片で拡散した光束）。
【００６８】
光制御フィルム全体の厚みは特に制限されることはないが、通常２０〜３００μｍ程度である。
【００６９】
以上説明した本発明の光制御フィルムは、主として、液晶ディスプレイ、電飾看板などを構成するバックライト装置の一部品として用いられる。
【００７０】
次に、本発明のバックライト装置について説明する。本発明のバックライト装置は、少なくとも光制御フィルムと、光源とから構成される。光制御フィルムとしては上述した光制御フィルムを用いる。バックライト装置中における光制御フィルムの向きは特に制限されることはないが、好ましくは凹凸面を光出射面側となるようにして用いる。バックライト装置は、いわゆるエッジライト型、直下型といわれる構成を採用することが好ましい。
【００７１】
エッジライト型のバックライト装置は、導光板と、導光板の少なくとも一端に配置された光源と、導光板の光出射面側に配置された光制御フィルムなどから構成される。ここで、光制御フィルムは、凹凸面を光出射面となるようにして用いることが好ましい。また、導光板と光制御フィルムとの間にプリズムシートを使用することが好ましい。このような構成とすることで、正面輝度、視野角のバランスに優れるとともに、プリズムシート特有の問題であるぎらつきのないバックライト装置とすることができる。
【００７２】
導光板は、少なくとも一つの側面を光入射面とし、これと略直交する一方の面を光出射面とするように成形された略平板状からなるものであり、主としてポリメチルメタクリレートなどの高透明な樹脂から選ばれるマトリックス樹脂からなる。必要に応じてマトリックス樹脂と屈折率の異なる樹脂粒子が添加されていてもよい。導光板の各面は、一様な平面ではなく複雑な表面形状をしているものでも、ドットパターンなどの拡散印刷が設けられていてもよい。
【００７３】
光源は導光板の少なくとも一端に配置されるものであり、主として冷陰極管が使用される。光源の形状としては線状、Ｌ字状のものなどがあげられる。
【００７４】
エッジライト型バックライト装置は、上述した光制御フィルム、導光板、光源のほかに、目的に応じて反射板、偏光フィルム、電磁波シールドフィルムなどが備えられる。
【００７５】
本発明のエッジライト型のバックライト装置の一実施形態を図１３に示す。このバックライト装置１４０は、導光板１４１の両側に光源１４２を備えた構成を有し、導光板１４１の上側に、凹凸面が外側となるように光制御フィルム１４３が載置されている。光源１４２は光源からの光が効率よく導光板１４１に入射されるように、導光板１４１と対向する部分を除き光源リフレクタ１４４で覆われている。また導光板１４１の下側には、シャーシ１４５に収納された反射板１４６が備えられている。これによって導光板１４１の出射側と反対側に出射された光を再度導光板１４１に戻し、導光板１４１の出射面からの出射光を多くするようにしている。
【００７６】
直下型のバックライト装置は、光制御フィルムと、光制御フィルムの光出射面とは反対側の面に順に備えられた、光拡散材、光源などから構成される。ここで、光制御フィルムは、凹凸面を光出射面となるようにして用いることが好ましい。また、光拡散材と光制御フィルムとの間にプリズムシートを使用することが好ましい。このような構成とすることで、正面輝度、視野角のバランスに優れるとともに、プリズムシート特有の問題であるぎらつきのないバックライト装置とすることができる。
【００７７】
光拡散材は光源のパターンを消すためのものであり、乳白色の樹脂板、光源に対応する部分にドットパターンを形成した透明フィルム（ライティングカーテン）の他、透明基材上に凹凸の光拡散層を有するいわゆる光拡散フィルムなどを単独あるいは適宜組み合わせて使用することができる。
【００７８】
光源は主として冷陰極管が使用される。光源の形状としては線状、Ｌ字状のものなどがあげられる。直下型のバックライト装置は、上述した光制御フィルム、光拡散材、光源の他に、目的に応じて、反射板、偏光フィルム、電磁波シールドフィルムなどを備えていてもよい。
【００７９】
本発明の直下型のバックライト装置の一実施形態を図１４に示す。このバックライト装置１５０は、図示するように、シャーシ１５５内に収納した反射板１５６の上に光源１５２を複数配置し、その上に光拡散材１５７を介して、光制御フィルム１５３が載置された構造を有している。
【００８０】
本発明のバックライト装置は、光源あるいは導光板から出射される光の向きを制御する光制御フィルムとして、特定の凹凸面を有する光制御フィルムを用いたことにより、従来のバックライト装置に比べ正面輝度を向上することができ、しかもプリズムシートを単体で用いた場合のようなぎらつきの問題やキズつきの発生が少ない。
【実施例】
【００８１】
以下、実施例により本発明を更に説明する。
［実施例１〜４］
レーザー微細加工技術により所定の凹凸を形成した４種類の型（１）〜（４）を作製し、（１）〜（３）の型には屈折率１．５０の紫外線硬化型樹脂、（４）の型には、屈折率１．４０のシリコーン樹脂を流し込んだ。次いで、流し込んだ樹脂を硬化させた後、型から取り出して、２３ｃｍ（光源と垂直方向）×３１ｃｍ（光源と平行方向）の光制御フィルム（１）〜（４）（実施例１〜４の光制御フィルム）を得た。
【００８２】
次いで、表面形状測定装置（ＳＡＳ−２０１０ＳＡＵ−ＩＩ：明伸工機社）により光制御フィルム（１）〜（４）の凹凸面（光出射面）の表面形状をＪＩＳ  Ｂ０６０１：２００１に従い測定した。この表面形状測定装置の触針の形状は、球状先端をもつ円すい形で、先端の半径２μｍ、円すいのテーパ角度６０度である。測定間隔は１．０μｍとした。測定は、各光制御フィルム上の５点の任意の位置において任意の方向で行い、得られた断面曲線について光入射面に対する傾きの絶対値の平均（θａｖｅ）を算出した。さらに、同じ断面曲線から、ＪＩＳ Ｂ０６０１：２００１に規定された断面曲線のスキューネス（Ｐｓｋ）を求めた。光制御フィルム（１）〜（４）について得られた結果を表１に示す（傾きの単位は「度」）。また、濁度計（ＮＤＨ２０００：日本電色工業社）により、光制御フィルム（１）〜（４）のヘーズをＪＩＳ Ｋ７１３６：２０００に従い測定した結果を合わせて表１に示す。
【００８３】
【表１】
0005466617.tif 000009
【００８４】
表１からわかるように、実施例１〜４の光制御フィルムは、全ての断面曲線において傾きの絶対値の平均が２０度以上７５度以下であった。また、全ての断面曲線のスキューネスの絶対値が１．２以下であった。また、実施例１〜４の各光制御フィルムのヘーズは何れも７０％以上であり、良好な正面輝度を得るため必要な光学特性を満たしていた。
【００８５】
次に、光制御フィルム（１）〜（４）を１５インチエッジライト型バックライト装置（冷陰極管上下各１灯）に組み込み、正面輝度を測定した。すなわち、光制御フィルム（１）〜（４）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（１）〜（４）について得られた結果を表２に示す（単位は「ｃｄ／ｍ２  」）。
【００８６】
【表２】
0005466617.tif 000010
【００８７】
表２の結果から、実施例１〜４の光制御フィルムは、バックライト装置に１枚組み込んだのみで、出射角３０度以内の輝度を高くすることができ、正面方向に対し高い出射光が得られることが示された。
【００８８】
［実施例５〜８］
レーザー微細加工技術により所定の凹凸を形成した４種類の型（５）〜（８）を作製し、型（５）〜（７）には屈折率１．５０の紫外線硬化型樹脂を、一つの型（８）には屈折率１．４０のシリコーン樹脂を流し込んだ。次いで、流し込んだ樹脂を硬化させた後、型から取り出して、２３ｃｍ×３１ｃｍの光制御フィルム（５）〜（８）（実施例５〜８の光制御フィルム）を得た。
【００８９】
次いで、実施例１〜４と同様に光制御フィルム（５）〜（８）の凹凸面（光出射面）の表面形状をＪＩＳ  Ｂ０６０１：２００１に従い測定した。測定は、各光制御フィルム上の５点の任意の位置において任意の方向で行い、得られた断面曲線について光入射面に対する傾きの絶対値の平均（θａｖｅ）を算出した。さらに、同じ断面曲線から、ＪＩＳ  Ｂ０６０１：２００１に規定された断面曲線のクルトシス（Ｐｋｕ）を求めた。光制御フィルム（５）〜（８）について得られた結果を表３に示す（傾きの単位は「度」）。また、濁度計（ＮＤＨ２０００：日本電色工業社）により、光制御フィルム（５）〜（８）のヘーズをＪＩＳ  Ｋ７１３６：２０００に従い測定した結果を合わせて表３に示す。
【００９０】
【表３】
0005466617.tif 000011
【００９１】
表３からわかるように、実施例の光制御フィルムは、全ての断面曲線において傾きの絶対値の平均が２０度以上７５度以下であった。また、全ての断面曲線のクルトシスが１．５以上５．０以下であった。また、実施例５〜８の各光制御フィルムのヘーズは何れも７０％以上であり、良好な正面輝度を得るため必要な光学特性を満たしていた。
【００９２】
次に、光制御フィルム（５）〜（８）を１５インチエッジライト型バックライト装置（冷陰極管上下各１灯）に組み込み、正面輝度を測定した。すなわち、光制御フィルム（５）〜（８）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（５）〜（８）について得られた結果を表４に示す（単位は「ｃｄ／ｍ２  」）。
【００９３】
【表４】
0005466617.tif 000012
【００９４】
表４の結果から、実施例５〜８の光制御フィルムは、バックライト装置に１枚組み込んだのみで、出射角３０度以内の輝度を高くすることができ、正面方向に対し高い出射光が得られることが示された。
【００９５】
［比較例１〜３］
レーザー微細加工技術により所定の凹凸を形成した３種類の型（９）〜（１１）を作製し、型に屈折率１．５０の紫外線硬化型樹脂を流し込んだ。次いで、流し込んだ樹脂を硬化させた後、型から取り出して、２３ｃｍ×３１ｃｍの光制御フィルム（９）〜（１１）（比較例１〜３の光制御フィルム）を得た。
【００９６】
次いで、実施例１〜４と同様に光制御フィルム（９）〜（１１）の凹凸面（光出射面）の表面形状をＪＩＳ Ｂ０６０１：２００１に従い測定した。得られた断面曲線について光入射面に対する傾きの絶対値の平均（θａｖｅ）を算出した。さらに、同じ断面曲線から、ＪＩＳ  Ｂ０６０１：２００１に規定された断面曲線のスキューネス（Ｐｓｋ）を求めた。光制御フィルム（９）〜（１１）について得られた結果を表５に示す（傾きの単位は「度」）。
【００９７】
【表５】
0005466617.tif 000013
【００９８】
表５からわかるように、比較例１〜３の光制御フィルムは、全ての断面曲線において傾きの絶対値の平均が２０度以上７５度以下であった。しかしながら、全ての断面曲線のスキューネスの絶対値が１．２より大きかった。
【００９９】
次に、光制御フィルム（９）〜（１１）を１５インチエッジライト型バックライト装置（冷陰極管上下各１灯）に組み込み、正面輝度を測定した。すなわち、光制御フィルム（９）〜（１１）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（９）〜（１１）について得られた結果を表６に示す（単位は「ｃｄ／ｍ２  」）。
【０１００】
【表６】
0005466617.tif 000014
【０１０１】
表６の結果から、比較例１〜３の光制御フィルムは、バックライト装置に組み込んだ場合の正面輝度が十分でないことがわかった。
【０１０２】
［比較例４〜６］
レーザー微細加工技術により所定の凹凸を形成した３種類の型（１２）〜（１４）を作製し、型に屈折率１．５０の紫外線硬化型樹脂を流し込んだ。次いで、流し込んだ樹脂を硬化させた後、型から取り出して、２３ｃｍ×３１ｃｍの光制御フィルム（１２）〜（１４）（比較例４〜６の光制御フィルム）を得た。
【０１０３】
次いで、実施例と同様に光制御フィルム（１２）〜（１４）の凹凸面（光出射面）の表面形状をＪＩＳ  Ｂ０６０１：２００１に従い測定した。得られた断面曲線について光入射面に対する傾きの絶対値の平均（θａｖｅ）を算出した。さらに、同じ断面曲線から、ＪＩＳ  Ｂ０６０１：２００１に規定された断面曲線のクルトシス（Ｐｋｕ）を求めた。
光制御フィルム（１２）〜（１４）について得られた結果を表７に示す（傾きの単位は「度」）。
【０１０４】
【表７】
0005466617.tif 000015
【０１０５】
表７からわかるように、比較例４〜６の光制御フィルムは、全ての断面曲線において傾きの絶対値の平均が２０度以上７５度以下であった。しかしながら、全ての断面曲線のクルトシスが１．５より小さいか５．０より大きかった。
【０１０６】
次に、光制御フィルム（１２）〜（１４）を１５インチエッジライト型バックライト装置（冷陰極管上下各１灯）に組み込み、正面輝度を測定した。すなわち、光制御フィルム（１２）〜（１４）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（１２）〜（１４）について得られた結果を表８に示す（単位は「ｃｄ／ｍ２  」）。
【０１０７】
【表８】
0005466617.tif 000016
【０１０８】
表８の結果から、比較例４〜６の光制御フィルムは、バックライト装置に組み込んだ場合の正面輝度が十分でないことがわかる。
【０１０９】
［比較例７〜８］
市販の光拡散性シート（比較例７〜８）について、実施例と同様にフィルム上の任意の５点で任意の方向に凹凸面（光出射面）の表面形状を測定し、断面曲線の傾きの絶対値の平均（θａｖｅ）を求めた。さらに、同じ断面曲線から、断面曲線のスキューネス（Ｐｓｋ）とクルトシス（Ｐｋｕ）を求めた。結果を表９に示す。
【０１１０】
【表９】
0005466617.tif 000017
【０１１１】
表９からわかるように、比較例７〜８の光拡散性シートは、全ての測定点において、傾きの絶対値の平均が２０度以上７５度以下にならないものであった。
【０１１２】
次いで、比較例７〜８の光拡散性シートを１５インチエッジライト型バックライト装置（冷陰極管上下各１灯）に組み込み、正面輝度を測定した。すなわち、比較例７〜８の光拡散性シートの凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。結果を表１０に示す。
【０１１３】
【表１０】
0005466617.tif 000018
【０１１４】
表１０の結果からもわかるように、従来の光拡散性シートをバックライト装置に組み込んだ場合には、良好な正面輝度を得ることはできなかった。
【０１１５】
［実施例９〜１２］
レーザー微細加工技術により所定の凹凸を形成した４種類の型（１５）〜（１８）を作製し、（１５）〜（１７）の型には屈折率１．５０の紫外線硬化型樹脂、（１８）の型には、屈折率１．４０のシリコーン樹脂を流し込んだ。次いで、流し込んだ樹脂を硬化させた後、型から取り出して、２３ｃｍ（光源と垂直方向）×３１ｃｍ（光源と平行方向）の光制御フィルム（１５）〜（１８）（実施例９〜１２の光制御フィルム）を得た。
【０１１６】
次いで、表面形状測定装置（ＳＡＳ−２０１０ＳＡＵ−ＩＩ：明伸工機社）により光制御フィルム（１５）〜（１８）の凹凸面（光出射面）の表面形状をＪＩＳ  Ｂ０６０１：２００１に従い測定した。この表面形状測定装置の触針の形状は、球状先端をもつ円すい形で、先端の半径２μｍ、円すいのテーパ角度６０度である。測定間隔は１．０μｍとした。
【０１１７】
測定は、各光制御フィルム上の５点の任意の位置において任意の方向で行い、得られた断面曲線についてその長さ（Ｌ２）を測定し、その断面の底辺の長さ（Ｌ１）に対する比（Ｌｒ＝Ｌ２／Ｌ１）を算出した。さらに、同じ断面曲線から、ＪＩＳ  Ｂ０６０１：２００１に規定された断面曲線のスキューネス（Ｐｓｋ）を求めた。光制御フィルム（１５）〜（１８）について得られた結果を表１１に示す（傾きの単位は「度」）。また、濁度計（ＮＤＨ２０００：日本電色工業社）により、光制御フィルム（１５）〜（１８）のヘーズをＪＩＳ  Ｋ７１３６：２０００に従い測定した結果を合わせて表１１に示す。
【０１１８】
【表１１】
0005466617.tif 000019
【０１１９】
表１１からわかるように、実施例９〜１２の光制御フィルムは、全ての断面曲線において長さの比（Ｌｒ）が１．１以上１．８以下であった。また、全ての断面曲線のスキューネスの絶対値が１．２以下であった。また、実施例９〜１２の各光制御フィルムのヘーズは何れも７０％以上であり、良好な正面輝度を得るため必要な光学特性を満たしていた。
【０１２０】
次に、光制御フィルム（１５）〜（１８）を１５インチエッジライト型バックライト装置（冷陰極管上下各１灯）に組み込み、正面輝度を測定した。すなわち、光制御フィルム（１５）〜（１８）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（１５）〜（１８）について得られた結果を表１２に示す（単位は「ｃｄ／ｍ２  」）。
【０１２１】
【表１２】
0005466617.tif 000020
【０１２２】
表１２の結果から、実施例９〜１２の光制御フィルムは、バックライト装置に１枚組み込んだのみで、出射角３０度以内の輝度を高くすることができ、正面方向に対し高い出射光が得られることが示された。
【０１２３】
［実施例１３〜１６］
レーザー微細加工技術により所定の凹凸を形成した４種類の型（１９）〜（２２）を作製し、型（１９）〜（２１）には屈折率１．５０の紫外線硬化型樹脂を、一つの型（２２）には屈折率１．４０のシリコーン樹脂を流し込んだ。次いで、流し込んだ樹脂を硬化させた後、型から取り出して、２３ｃｍ×３１ｃｍの光制御フィルム（１９）〜（２２）（実施例１３〜１６の光制御フィルム）を得た。
【０１２４】
次いで、実施例１〜４と同様に光制御フィルム（１９）〜（２２）の凹凸面（光出射面）の表面形状をＪＩＳ  Ｂ０６０１：２００１に従い測定した。測定は、各光制御フィルム上の５点の任意の位置において任意の方向で行い、得られた断面曲線についてその長さ（Ｌ２）を測定し、その断面の底辺の長さ（Ｌ１）に対する比（Ｌｒ＝Ｌ２／Ｌ１）を算出した。さらに、同じ断面曲線から、ＪＩＳ  Ｂ０６０１：２００１に規定された断面曲線のクルトシス（Ｐｋｕ）を求めた。光制御フィルム（１９）〜（２２）について得られた結果を表１３に示す（傾きの単位は「度」）。また、濁度計（ＮＤＨ２０００：日本電色工業社）により、光制御フィルム（１９）〜（２２）のヘーズをＪＩＳ  Ｋ７１３６：２０００に従い測定した結果を合わせて表１３に示す。
【０１２５】
【表１３】
0005466617.tif 000021
【０１２６】
表１３からわかるように、実施例の光制御フィルムは、全ての断面曲線において長さの比（Ｌｒ）が１．１以上１．８以下であった。また、全ての断面曲線のクルトシスが１．０以上４．５以下であった。また、実施例１３〜１６の各光制御フィルムのヘーズは何れも７０％以上であり、良好な正面輝度を得るため必要な光学特性を満たしていた。
【０１２７】
次に、光制御フィルム（１９）〜（２２）を１５インチエッジライト型バックライト装置（冷陰極管上下各１灯）に組み込み、正面輝度を測定した。すなわち、光制御フィルム（１９）〜（２２）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（１９）〜（２２）について得られた結果を表１４に示す（単位は「ｃｄ／ｍ２  」）。
【０１２８】
【表１４】
0005466617.tif 000022
【０１２９】
表１４の結果から、実施例１３〜１６の光制御フィルムは、バックライト装置に１枚組み込んだのみで、出射角３０度以内の輝度を高くすることができ、正面方向に対し高い出射光が得られることが示された。
【０１３０】
［比較例９〜１１］
レーザー微細加工技術により所定の凹凸を形成した３種類の型（２３）〜（２５）を作製し、型に屈折率１．５０の紫外線硬化型樹脂を流し込んだ。次いで、流し込んだ樹脂を硬化させた後、型から取り出して、２３ｃｍ×３１ｃｍの光制御フィルム（２３）〜（２５）（比較例９〜１１の光制御フィルム）を得た。
【０１３１】
次いで、実施例１〜４と同様に光制御フィルム（２３）〜（２５）の凹凸面（光出射面）の表面形状をＪＩＳ  Ｂ０６０１：２００１に従い測定した。得られた断面曲線についてその長さ（Ｌ２）を測定し、その断面の底辺の長さ（Ｌ１）に対する比（Ｌｒ＝Ｌ２／Ｌ１）を算出した。さらに、同じ断面曲線から、ＪＩＳ  Ｂ０６０１：２００１に規定された断面曲線のスキューネス（Ｐｓｋ）を求めた。光制御フィルム（２３）〜（２５）について得られた結果を表１５に示す（傾きの単位は「度」）。
【０１３２】
【表１５】
0005466617.tif 000023
【０１３３】
表１５からわかるように、比較例９〜１１の光制御フィルムは、全ての断面曲線において長さの比（Ｌｒ）が１．１以上１．８以下であった。しかしながら、全ての断面曲線のスキューネスの絶対値が１．２より大きかった。
【０１３４】
次に、光制御フィルム（２３）〜（２５）を１５インチエッジライト型バックライト装置（冷陰極管上下各１灯）に組み込み、正面輝度を測定した。すなわち、光制御フィルム（２３）〜（２５）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（２３）〜（２５）について得られた結果を表１６に示す（単位は「ｃｄ／ｍ２  」）。
【０１３５】
【表１６】
0005466617.tif 000024
【０１３６】
表１６の結果から、比較例９〜１１の光制御フィルムは、バックライト装置に組み込んだ場合の正面輝度が十分でないことがわかった。
【０１３７】
［比較例１２〜１４］
レーザー微細加工技術により所定の凹凸を形成した３種類の型（２６）〜（２８）を作製し、型に屈折率１．５０の紫外線硬化型樹脂を流し込んだ。次いで、流し込んだ樹脂を硬化させた後、型から取り出して、２３ｃｍ×３１ｃｍの光制御フィルム（２６）〜（２８）（比較例１２〜１４の光制御フィルム）を得た。
【０１３８】
次いで、実施例と同様に光制御フィルム（２６）〜（２８）の凹凸面（光出射面）の表面形状をＪＩＳ  Ｂ０６０１：２００１に従い測定した。得られた断面曲線についてその長さ（Ｌ２）を測定し、その断面の底辺の長さ（Ｌ１）に対する比（Ｌｒ＝Ｌ２／Ｌ１）を算出した。さらに、同じ断面曲線から、ＪＩＳ  Ｂ０６０１：２００１に規定された断面曲線のクルトシス（Ｐｋｕ）を求めた。光制御フィルム（２６）〜（２８）について得られた結果を表１７に示す（傾きの単位は「度」）。
【０１３９】
【表１７】
0005466617.tif 000025
【０１４０】
表１７からわかるように、比較例１２〜１４の光制御フィルムは、全ての断面曲線において長さの比（Ｌｒ）が１．１以上１．８以下であった。しかしながら、全ての断面曲線のクルトシスが１．０より小さいか４．５より大きかった。
【０１４１】
次に、光制御フィルム（２６）〜（２８）を１５インチエッジライト型バックライト装置（冷陰極管上下各１灯）に組み込み、正面輝度を測定した。すなわち、光制御フィルム（２６）〜（２８）の凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。光制御フィルム（２６）〜（２８）について得られた結果を表１８に示す（単位は「ｃｄ／ｍ２  」）。
【０１４２】
【表１８】
0005466617.tif 000026
【０１４３】
表１８の結果から、比較例１２〜１４の光制御フィルムは、バックライト装置に組み込んだ場合の正面輝度が十分でないことがわかった。
【０１４４】
［比較例１５、１６］
市販の光拡散性シート（比較例１５、１６）について、実施例と同様にフィルム上の任意の５点で任意の方向に凹凸面（光出射面）の表面形状を測定し、測定した断面曲線についてその長さ（Ｌ２）を測定し、その断面の底辺の長さ（Ｌ１）に対する比（Ｌｒ＝Ｌ２／Ｌ１）を算出した。さらに、同じ断面曲線から、断面曲線のスキューネス（Ｐｓｋ）とクルトシス（Ｐｋｕ）を求めた。比較例１５、１６の光拡散性シートについて得られた結果を表１９に示す。
【０１４５】
【表１９】
0005466617.tif 000027
【０１４６】
表１９からわかるように、比較例１５、１６の光拡散性シートは、全ての測定点において、長さの比（Ｌｒ）が１．１以上１．８以下にならないものであった。
【０１４７】
次いで、比較例１５、１６の光拡散性シートを１５インチエッジライト型バックライト装置（冷陰極管上下各１灯）に組み込み、正面輝度を測定した。すなわち、比較例１５、１６の光拡散性シートの凹凸面が光出射面となるようにして導光板上に設置し、バックライト装置の中心における光源（冷陰極管）と平行方向と垂直方向における出射角度ごとの輝度を測定した（１インチ＝２．５４ｃｍ）。結果を表２０に示す。
【０１４８】
【表２０】
0005466617.tif 000028
【０１４９】
表２０の結果からもわかるように、従来の光拡散性シートをバックライト装置に組み込んだ場合には、良好な正面輝度を得ることはできなかった。
【０１５０】
以上の実施例からも明らかなように、実施例の光制御フィルムは、凹凸面を特定の構成を満たすようにしたことにより、正面輝度に優れ、適度の光拡散性を備えたものであった。また、このような光制御フィルムをバックライト装置に組み込むことにより、正面輝度が高く、ぎらつきや干渉パターンの発生のないバックライト装置とすることができた。
【図１】
0005466617.tif 000029
【図２】
0005466617.tif 000030
【図３】
0005466617.tif 000031
【図４−１】
0005466617.tif 000032
【図５】
0005466617.tif 000033
【図６】
0005466617.tif 000034
【図７】
0005466617.tif 000035
【図８】
0005466617.tif 000036
【図９】
0005466617.tif 000037
【図１０】
0005466617.tif 000038
【図１１】
0005466617.tif 000039
【図１３】
0005466617.tif 000040
【図１４】
0005466617.tif 000041
【図４−２】
0005466617.tif 000042
【図１２】
0005466617.tif 000043